"化学式6で表される有機発光材料。但し、化学式6において、Ar3は第1のアリーレン基、Ar4は第2のアリーレン基を示し、R11は第1の置換基、R12は第2の置換基、R13は第3の置換基、R14は第4の置換基を示し、x、y、zは共重合比を示し、nは重合比を示す。前記第1又は第2のアリーレン基を構成する芳香環は、ベンゼン、ピロール、チオフェン、カルバゾール、フラン、フルオレン、ナフタレン、アントラセン、その誘導体のいずれかであることを特徴とする請求項1に記載の有機発光材料。前記第1、第2、第3、第4の置換基は、各々、水素原子、アルキル基、アルコキシ基、カルボキシル基、シアノ基、フェニル基、ビフェニル基、シクロヘキシルフェニル基のうちのいずれかであることを特徴とする請求項1に記載の有機発光材料。発光層として使用されるPPVのような従来の共役系ポリマー材料は、一般的なポリマー材料とは異なり、常温で結晶性の高い状態にある。従って、そのような共役系ポリマー材料を基板上に形成すると、そのポリマーから構成される発光層の表面には凹凸が発生し易くなる。発光層表面に凹凸がある状態で下部電膜と上部電極の間に電圧を印加すると、発光層表面の凹部で電界が集中し易くなり、発光層を破壊して下部電極と上部電極が短絡するおそれがある。また、結晶化し易い従来の発光層用ポリマーは有機溶媒に溶け難いので、基板上にそのポリマーを塗布する際に、加熱しながら有機溶媒に混合させる等の工夫を施こす必要があり、その取り扱いは容易ではない。しかも、有機溶媒に溶かした従来の共役系ポリマー材料であっても、冷却した後に結晶化し易いことには変わりがない。本発明の目的は、従来のポリマー系材料膜に比べて、より平坦化が可能で、しかも溶解性も高いポリマー系材料からなる発光材料を提供することにある。上記した課題に関し、下部電極と、この下部電極の上に形成されて次の化学式3で示されるポリマーよりなる発光層と、この発光層の上に形成される上部電極とを有する有機発光素子がある。但し、化学式7において、Ar1は第1のアリーレン基、Ar2は第2のアリーレン基を示し、R1、R2、R3、R4はそれぞれ第1、第2、第3、第4の置換基を示し、nは共重合比を示す。そのnは、0<n≦0.9が好ましい。各アリーレン基を構成するする芳香環は、例えばベンゼン、ピロール、チオフェン、カルバゾール、フラン、フルオレン、ナフタレン、アントラセンのいずれか、又はそのいずれかの誘導体である。また、第1のアリーレン基は例えばパラフェニレン基であり、第2のアリーレン基は例えばメタフェニレン基である。各置換基は、例えば水素原子、アルキル基、アルコキシ基、カルボキシル基、シアノ基、フェニル基、ビフェニル基、シクロヘキシルフェニル基である。さらに、第1、第2、第3、第4の置換基は、それぞれ、全てが異種、それらのうちの幾つかが同種、又は全てが同種である。有機発光素子の発光層として使用される化学式7のポリマーは、従来の発光層用のポリマーに比べて、常温、室温での結晶性が低下し、溶解性も高い。このため、化学式7で示したポリマーを溶媒に溶解し、これを基板上に塗布し、ついで溶媒を除去した後にそのポリマーは平坦な膜として残る。従って、化学式7で示したポリマーを上部電極と下部電極により挟んで有機発光素子を形成した場合に、局所的な電界集中が生じにくくなって上部電極と下部電極のショートが発生しにくくなり、素子の歩留まりが向上する。そのような有機発光素子において、第1のアリーレン基はパラフェニレン基であり、第2のアリーレン基はメタフェニレン基であって前記ポリマーが次の化学式8で示される場合に、発光層以外の構造を同じにしても、化学式8で示したポリマーのnの値の違いによって発光層の発光強度に違いが生じ、nを0.66とするか、或いはn:1-n=2:1とする場合に発光強度が最も高くなる。化学式8は、緑色又はその近くの波長帯で発光する材料である。フルカラー表示装置に発光材料を使用するためには、赤色又はその近くの波長帯で発光する材料、又は、青色又はその近くの波長帯で発光する材料が必要となる。赤色又はその近くの波長帯で発光する発光材料として、化学式7の第1のアリーレン基を構成する芳香環としてベンゼン環を適用して化学式9で表される材料がある。但し、化学式9において、Ar2はアリーレン基を示し、R1は第1の置換基、R2は第2の置換基、R3は第3の置換基、R4は第4の置換基を示し、mとkは共重合比を示し、nは重合比を示す。そのアリーレンを構成する芳香環はチオフェン、アントラセン、ピリジン、フェノール、アニリン、その誘導体のいずれかである。第1、第2、第3、第4の置換基は、各々、水素原子、アルキル基、アルコキシ基、カルボキシル基、シアノ基、フェニル基、ビフェニル基、シクロヘキシルフェニル基のうちのいずれかである。その他に、赤色又はその近くの発光波長帯で発光する発光材料として、化学式10で表される材料がある。但し、化学式10において、Arはアリーレン基を示し、R1は第1の置換基、R2は第2の置換基を示し、nは重合比を示す。アリーレンを構成する芳香環はチオフェン、アントラセン、ピリジン、フェノール、アニリン、その誘導体のいずれかであり、置換基は、各々、水素原子、アルキル基、アルコキシ基、カルボキシル基、シアノ基、フェニル基、ビフェニル基、シクロヘキシルフェニル基のうちのいずれかである。また、青色又はその近くの発光波長帯で発光する発光材料として、化学式11で表される材料がある。但し、化学式11において、Arはアリーレン基を示し、R1、R2、R3、R4、R5、R6はそれぞれ第1、第2、第3、第4、第5、第6の置換基を示し、mとkは共重合比、nは重合比を示す。アリーレン基を構成する芳香環は、ベンゼン、ピロール、チオフェン、カルバゾール、フラン、フルオレン、ナフタレン、アントラセン、その誘導体のいずれかである。また、前記第1~第6の置換基は、各々、水素原子、アルキル基、アルコキシ基、カルボキシル基、シアノ基、フェニル基、ビフェニル基、シクロヘキシルフェニル基のうちのいずれかである。その他に、青色又はその近くの発光波長帯で発光する発光材料として、化学式12で表される材料がある。上記した課題は、化学式12で表される材料によって解決される。但し、化学式12において、Ar3は第1のアリーレン基、Ar4は第2のアリーレン基を示し、R11は第1の置換基、R12は第2の置換基、R13は第3の置換基、R14は第4の置換基を示し、x、y、zは共重合比を示し、nは重合比を示す。第1又は第2のアリーレン基を構成する芳香環は、ベンゼン、ピロール、チオフェン、カルバゾール、フラン、フルオレン、ナフタレン、アントラセン、その誘導体のいずれかである。また、第1、第2、第3、第4の置換基は、各々、水素原子、アルキル基、アルコキシ基、カルボキシル基、シアノ基、フェニル基、ビフェニル基、シクロヘキシルフェニル基のうちのいずれかである。本発明の実施形態を図面に基づいて説明する。第1の実施の形態図1~は、本発明の実施形態の有機EL素子を示す断面図である。図1において、ガラス透明基板1上に下部電極陽極2としてITOインジウム錫酸化物膜を200nmの厚さにスパッタ法により形成する。ITO膜は、その表面の清浄のために、その表面を酸素又はオゾンプラズマ等に曝されることもある。なお、下部電極2の構成材料はITOに限られるものではなく、IDIXOインジウム亜鉛酸化物その他の透明導電材を用いてもよい。次に、発光層3として次の化学式13で示されるポリマーをスピンコーティング法により下部電極2上に例えば150nmの厚さに形成する。なお、化学式13において、例えばn=0.5である。そのポリマーをスピンコートするためには、そのポリマーを溶媒、例えばクロロホルムに常温で溶解して溶液を作成し、その溶液3aを図1に示すように下部電極2上に塗布した後に、溶媒を乾燥により除去する。乾燥の温度は、溶媒の気化温度以上であって150°C以下であり、150°Cで乾燥する場合には、約30分の乾燥時間とする。より好ましい乾燥条件は、温度90°Cで乾燥時間60分である。これにより、下部電極2上に残った化学式13のポリマーは図1に示すように発光層3として使用される。次に、図1に示すように、上部電極陰極4としてマグネシウム銀MgAgを発光層3上に共蒸着法により300nmの厚さに形成する。マグネシウム銀の形成に使用される共蒸着法は、その構成元素毎に蒸着源を蒸着室内で別々に配置してそれらを同一基板に向けて蒸着して合金を形成する方法である。この実施形態の上部電極4は、マグネシウムを1とした場合に銀が10となるような割合で合金化したMgAg膜から構成される。なお、上部電極4を蒸着する際に、蒸着源と基板との間にメタルマスクを置くことによって上部電極4をパターニングしながら成長してもよい。上部電極4の材料としては、その他に、Na、NaK、Mg、Li、CaMg/Cu混合物、Mg/In合金等のアルカリ金属又はアルカリ土類金属を含む金属を用いても良い。以上のような工程によって形成された発光素子において、下部電極2を正側に、上部電極4を負側にして電圧を印加して電流を流すと、発光素子から緑の光が発光し、その光は下部電極2及びガラス基板1を透過して外に出射される。上記した実施形態において、化学式13で示されるポリマーは、常温、室温での結晶性が低く、溶媒への溶解性も良いために、乾燥後に残ったポリマー膜の表面は従来よりも平坦であり、上下電極間の短絡が防止され、素子の歩留まりが向上する。なお、化学式13のポリマーをクロロホルムに溶解した状態の蛍光スペクトルは図2の破線で示すプロファイルであり、また、クロロホルムを除去した後の膜状態のポリマーの蛍光スペクトルは図2の実線で示すプロファイルである。即ち、膜状態のポリマーは、500~550nmの範囲で発光可能なことがわかる。次に、化学式13に示したポリマーの合成方法について以下に説明する。まず、180ミリリットルmLのテトラヒドロフランTHF溶液中に150mg1.5mmolの塩化第一銅と180mg1.5mmolのNNNNテトラメチルエチレンジアミンTMEDAとを加える。そして、それらの混合物に酸素を10分間通気して触媒を形成する。1.48g3mmolの25ジドデシルオキシ14ジエチニルベンゼンと、0.93g3mmolの4ドデシルオキシ13ジエチニルベンゼンとを180mLのテトラヒドロフラン溶液に溶解させ、これを上記した触媒を含むTHF溶液に加える。そして、それらの混合溶液内の物質を酸素雰囲気中で2日間反応させる。その反応は、酸化的縮合重合反応である。25ジドデシルオキシ14ジエチニルベンゼンは、次のような化学式14で示される。また、4ドデシルオキシ13ジエチニルベンゼンは、次のような化学式15で示される。酸化的縮合重合反応により得られたTHF反応溶液を10mL程度に濃縮した後に、激しく攪拌された1リットルの2NHCLMeOH溶液中にその濃縮物を滴下する。そして、酸化的縮合重合反応により生成されたポリマーを2NHCLMeOH溶液中に沈殿させ、ついで、触媒を除去し、さらにポリマーを精製する。次に、析出したポリマーをガラスフィルタを用いて濾過回収し、これを再び少量、例えば10mLのTHF溶液中に溶解し、さらに、これを大量、例えば1リットルのMeOH液中に滴下することによりポリマーの再沈殿化を行う。MeOH液は、激しく攪拌した状態で使用される。再沈殿化されたポリマーを再度ガラスフィルタで濾取回収を行うことにより生成物を精製する。その後に、ポリマーを真空乾燥させる。収率は95であった。上記した25ジドデシルオキシ14ジエチニルベンゼンと4ドデシルオキシ13ジエチニルベンゼンとの反応式は次式16のようになり、その反応によってポリマーが得られた。反応式16において、catは触媒を示している。そのポリマーの共重合体比は、収率によれば、化学式14,15の仕込比とほぼ同様で、x:y=1:1となり、化学式13のnが0.5となるポリマーが得られた。反応式16において3で示したポリマーは合成の進行を表す構造であって、化学式13のポリマーと同じ物質である。ところで、有機EL素子の発光層3として、上記した例では化学式13で示したポリマーを使用したが、そのポリマーの一般式は、次の化学式17で示される。化学式17において、Ar1、Ar2は、それぞれアリーレン基2価の芳香環を示している。アリーレン基を構成する芳香環としては、ベンゼン、ピロール、チオフェン、カルバゾール、フラン、フルオレン、ナフタレン、アントラセン、または、それらいずれかの誘導体などがある。また、Ar1を含む主鎖中には三重結合した炭素を2つ有し、Ar2を含む主鎖中には三重結合した炭素を2つ有している。アリーレン基として、例えば、ビフェニル、ターフェニル、ペリレン、クマリン、ジフェニルアミン、トリフェニルアミン、フェナントレン、フェナントリジン、フェナントロリン、フェニルアゾベンゼン、ジフェニルアゾベンゼン、アントラキノン、アクリジノン、キナクリドン、スチルベンゼン、又は、それらのうちいずれかの誘導体がある。例えば、Ar1としてはポリマーの剛直性を高めるような構造を有する14フェニレンパラフェニレン基、15ナフタレン基等のアリーレン基があり、また、Ar2としてはポリマーの剛直性を軽減するような構造を有する13フェニレンメタフェニレン基、12ナフタレン基などのアリーレン基がある。R1、R2、R3、R4は、それぞれ、水素原子、アルキル基、アルコキシ基、カルボキシル基、シアノ基、フェニル基、ビフェニル基、シクロヘキシルフェニル基その他の置換基である。また、R1、R2、R3、R4は、全てが異種であったり、それらのうちの幾つかが同じあったり、又は全てが同種であったりする。また、化学式17のnは共重合比であって、好ましくは0<n≦0.9である。n=1のポリマーとしては例えばポリアリーレンブタジイニレンがあり、この場合にも、常温での結晶性が従来よりも低下し、溶解性も従来よりも高くなることが確認された。以上のR1、R2、R3、R4、Ar1、Ar2を適宜選択することによって発光層3での発光波長が変化する。したがって、カラー画像を得る場合には、画像の画素毎にポリマーの構成を変更するようなパターンを形成することになる。発光層3の発光色の微調整のために、複数種のポリマーを含ませることも可能である。ところで、化学式17において、1番目のユニットをAと定義し、2番目のユニットをBと定義する。そして、A、Bが化学式13に示したような構造をとる場合、即ちAのユニットがパラ置換体の構造を採り、Bのユニットがメタ置換体の構造を採る場合において、発光層3を構成する化学式13のポリマーの共重合比nと発光層3の発光強度との関係を実験により調べた。その結果、ポリマーの膜厚、形成工程が同じであっても、nの値の違いによって発光強度も異なっていることがわかり、n=0.66、又はn:1-n=2:1の場合に、発光層3の発光強度が最も高くなった。化学式13でn:1-n=2:1としたポリマーから構成される発光層3の発光強度と、化学式13でn:1-n=1:1としたポリマーから構成される発光層3の発光強度とを対比したところ、図3に示すようなELスペクトラが得られた。図3に示した波長とEL強度の関係を示すプロファイルは、図2に示した蛍光スペクトラのプロファイルを反映している。図3において、n=0.5のポリマーからなる発光層3の駆動電圧を40Vとし、n=0.66のポリマーからなる発光層3の駆動電圧を26Vとしている。このような駆動電圧の違いがあっても、n=0.66のポリマーは、n=0.5のポリマーに比べて40倍程度の強い発光が得られた。化学式13においてn=0.66とするため、即ち化学式16でx=2、y=1とするためには、化学式16の符号1で示されるパラ体を2.96g6mmol、化学式16の符号2で示されるメタ体を0.93g3mmolの仕込比としてテトラヒドロフラン溶液に溶解し、酸化的縮合重合反応を生じさせる。その後に、n=0.5のポリマーを形成する場合と同じように、触媒除去、ポリマー精製、濾過回収、ポリマー再沈殿化、濾過回収、真空乾燥といった処理を順に行う。なお、上記した有機EL素子では、ガラス基板側から光を出力するような構造となっているが、電極の構成を逆にして上側に光透過導電膜を形成して、上側から光を出力するようにしてもよい。また、上記した有機EL素子では、発光層を直に一対の電極により挟んだ構造を示したが、発光層と負側電極の間に有機物の電子伝送層を形成するか、発光層と正側電極の間に有機物よりなる正孔伝送層を形成してもよい。ところで、化学式13で示したポリマーは500~550nmの発光波長範囲、即ち緑又はその近くの波長で発光する。そこで、表示装置をフルカラーで表示するためには、さらに赤色、青色で発光するポリマーが必要になる。そこで、以下に赤色波長帯で発光するポリマーについて説明する。まず、赤色発光の発光層3に使用される共重合ポリマーは化学式18で表される。化学式18の共重合ポリマーは、化学式17のAr1の芳香環がベンゼン環であり、置換基R4は水素原子であり、Ar2はアリーレン基であって芳香環がチオフェン、アントラセン、ピリジン、フェノール、アニリン、その誘導体のいずれかである。化学式18においてR1,R2,R3,R4は、それぞれ置換基であって、水素原子、アルキル基、アルコキシ基、カルボキシル基、シアノ基、フェニル基、ビフェニル基、シクロヘキシルフェニル基のいずれかである。また、mとkは共重合比、nは重合比を示している。化学式18のR1、R2がそれぞれアルコキシ基、Ar2を構成する芳香族がチオフェンであり、R3がカルボキシル基、R4は水素原子であるポリマーは、コポリと呼ばれ、化学式19で示される。化学式19で示した共重合ポリマーからなる発光層3は、図4に示すようなスペクトルを有し、発光波長帯のピークは574nmとなっている。化学式19に示したポリマーは、化学式15で示した4ドデシルキオキシ13ジエチニルベンゼンの代わりに、3ドデシルオキシカルボニル25ビストリメチルシリルエチニルチオフェン3dodecyloxycarbonyl25bisthiopheを用いて上記したと同様な方法により合成される。第2の実施の形態赤色発光の発光層3を構成する材料として上記した共重合ポリマーでなくホモポリマーを使用してもよい。ホモポリマーとして、例えば、化学式20で表されるポリ3ドデシロキシカルボニル25チエニレンブタジイニレンpolyがある。化学式19に示したホモポリマーのスペクトルは、図5に示すようになり596nmにピークを有する発光波長帯となる。化学式20に示すホモポリマーは次のようにして合成される。まず、遮光されたアルゴン雰囲気において、チオフェンカルボン酸thiophenecarboxylicacidとも呼ばれる3テノ酸3thenoicacidを5.12g40mmmolの量で50mLのジメチルホルムアミドdimethylfolmamide;DMFに加え、それらにNブロモスクシンイミドNbromosuccinimideを14.6g82mmol加える。そして、それらを一晩攪拌することにより化学式21の反応が生じた反応溶液を、100mLの飽和硫酸ナトリウム水と600mLの水との混合液中に注入し、これにより得られた析出物を回収する。さらに、析出物をエタノール水混合液中で再結晶させて白色針状結晶を9.38g、収率82.0で得た。白色針状結晶は、反応式21の右側に示した25ジブロモ3テノ酸25dibromo3thenoicacidの結晶である。次に、4.13g20mmolのジシクロヘキシルカルボジイミドDCCと2.44g20mmolのジメチルアミノピリジンDMAPを良く真空乾燥させた後、それらの混合物にアルゴン雰囲気下でジクロロメタンCH2Cl2を加える。それらに25ジブロモ3テノ酸を5.72g20mmol、ドデカノールdodecanolC12H25OHを3.73g20mmol加えて3日間攪拌すると、反応式22に示す反応が起きる。そして、反応塩を濾過し、さらにジクロロメタンを展開溶媒に用いたシリカゲルカラムにより精製し、白色結晶を8.56g18.8mmol、収率94.2で得た。白色結晶は、化学式22の右側に示した25ジブロモ3ドデシルオキシカルボニルチオフェン25dibromo3dodecyloxycarbonylthiophene、別名ドデシル25ジブロモ3テノエートdodecyl25dibromo3thenoateの結晶である。次に、アルゴン雰囲気下でドデシルエステル25ジブロモチオフェン3dodecylester25dibromothiopheneを6.81g15mmol、ヨウ化銅CuIを103mg0.54mmol、トリフェニルフォスフィンtriphenylphosphine;PPh3を210mg0.8mmolの量で、27mLのトリエチルアミンEt3Nと18mLのピリジンpyridineの混合液中に添加する。そして、その液をアルゴンバブリングしながら攪拌を20分行う。その後に、その液中に、トリメチルシリルアセチレンtrimethylsilylacetylnene3SiC≡CHを3.44g35mmol、ビストリフェニルフォスフィンパラジウムジクロライドbispalladiumdichloridePd2Cl2を105mg0.15mmolの量で加える。この液を85°Cに保持しながら一晩攪拌した後に、ジクロロメタンと水を用いて抽出する。これによって得られた油層を、ジクロロメタンとヘキサンをそれぞれ1と3の割合で含む展開溶媒を用いたシリカゲルカラムにより精製して黄色オイルを5.93g11.8mmol、収率78.9で得た。黄色オイルは、反応式23に示した反応によって得られた3ドデシルオキシカルボニル25ビストリメチルシリルエチニルチオフェン3dodecyloxycarbonyl25bisthiophene、別名ドデシル25ビストリメチルシリルエチニル3テノアートdodecyl25bis3thenoateである。次に、黄色オイルを0.500g1mmolの量で20mLのTHFに溶かし、さらに別のTHF中の1Mテトラブチルアンモニウムフロライド1MtetrabutylammoniumflourideBu4NFを0.5mL0.5mmolの量で加える。これを5分間攪拌した後に、THFを展開溶媒としたシリカゲルカラムにより精製して精製物を得た。次に、別の容器に塩化第一銅を10mg0.1mmol、NNNNテトラメチルエチレンジアミンTMEDAを12mg0.1mmol、THFを8mL、ピリジンを2mLの量で加えた後に、その容器内の液中に酸素を通して触媒溶液を形成する。そして、先の精製物を含むTHFを10mLの量で触媒溶液中に加え、これを酸素雰囲気中で2日間攪拌して反応式24の反応を生させる。その後に、反応が生じた溶液を500mLの2規定Nの塩酸メタノールに滴下し、これによって得られた沈殿物を回収する。そして、その沈殿物をさらにクロロホルムに溶かし、この液を500mLのメタノールに滴下し、これにより生じた沈殿物を回収して赤色粉末を203g0.59mmol、収率59.5で得た。その赤色粉末は化学式24の右側の物質、即ち化学式20に示すホモポリマーである。赤色又はその近くの波長帯で発光する本実施形態に係るホモポリマーの一般式は、化学式25で示される。化学式25において、アリーレン基Arを構成する芳香環は、チオフェン、アントラセン、ピリジン、フェノール、アニリン、その誘導体のいずれかである。R1、R2は置換基であって、水素原子、アルキル基、アルコキシル基、カルボキシル基、シアノ基、フェニル基、ビフェニル基、シクロヘキシルフェニル基のいずれかである。第3の実施の形態第1、第2実施形成では、緑色或いはその近くの波長帯、又は赤或いはその近くの波長帯で発光するポリマーについて説明した。有機EL表示装置をフルカラーで表示するためには、さらに青色で発光するポリマーが必要になる。そこで、以下に青色波長帯で発光するポリマーについて説明する。青色発光の発光層3を構成する共重合ポリマーとして、例えば、化学式26に示すようなコポリがある。化学式26に示したポリマーのスペクトルは、図6に示すようになり428nm、450nmにピークを有する発光波長帯となる。化学式26に示すポリマーは次のようにして合成される。まず、反応式27に示す反応により44ビストリメチルシリルエチニールビフェニール44rimethylsilylethynylbiphenylを合成する。即ち、アルゴン雰囲気下で、トリエチルアミンを100mL、THFを130mLの量で含む液に、44ジブロモビフェニール44dibromobiphenylを6.24g20mmol、塩化パラジウムを354mg2mmol、酢酸銅Cu2を364mg2mmol、トリフェニルフォスフィンを1.73g6.6mmol、トリメチルシリルアセチレンを3.24g3.3mmolの量で加え、85°Cで一晩還流させて化学式27の反応を生じさせる。そして、その液をジクロロメタンと水で抽出し、これによって得られた油層を、ジクロロメタン展開溶媒を使用するシリカゲルカラムクロマトグラフィーで処理し、さらにメタノールを用いる再結晶により精製し、これにより白色板状結晶を5.90g17mmol、収率85.0で得た。その白色板状結晶は、化学式27の右に示される4ビストリメチルシリルエチニールビフェニールである。次に、その白色板状結晶を用いて、反応式28に示す反応により、44ジエチルビフェニル44diethylbiphenylを合成する。即ち、白色板状結晶を5.9g17mmolの量で10mLのTHFに溶かし、これに6mLのメタノールCH3OHMeOHに1.83g34mmolの量で溶かされたナトリウムメトキシドを加えた後に、室温で3時間反応させる。そして、ジクロロメタンと10塩酸水を使用した抽出により油層を得る。ジクロロメタンとヘキサンを1と1の割合で含む展開溶媒を使用するシリカゲルカラムで油層を精製し、これにより白色粉末を1.20g5.9mmol、収率34.8で得た。その白色粉末が化学式28の右に示す44ジエチルビフェニルである。次に、その白色粉末を用いて反応式29に示す反応により、コポリを合成する。即ち、20mg0.2mmolの塩化第1銅と24mg0.2mmolのTMEDAと40mLのTHFを容器に入れて反応させ、その反応溶液に酸素を通気して触媒溶液を形成する。その後に、40mLのTHFに溶かした24mgの44ジエチルビフェニルと311mg1mmolの4ドデシロキシmジエチニールベンゼン4dodecyloxymdiethynylbenzeneをそれぞれ触媒溶液に加え、これを酸素雰囲気下で2日間攪拌する。4ドデシロキシmジエチニールベンゼンは、化学式29の左から2つ目の化学構造式で表される。その攪拌の最中に化学式29の反応が進み、これにより得られた反応溶液を500mLの2規定の塩酸メタノールに滴下し、これにより得られた沈殿物を回収する。さらに、沈殿物をクロロホルムに溶かし、不溶成分を除去した後に、これを500mLのメタノールに滴下し、これによって得られた沈殿物を回収することにより、白色粉末を248g0.98mmol、収率48,7で得た。その白色粉末は、化学式26に示したポリマーであり、これを第1実施形態と同様に発光層3として用いると、発光層3は青色又はこれに近い色の光を発する。化学式26で示したポリマーの一般式は化学式30で表される。化学式30において、Arはアリーレン基で、ベンゼン、ピロール、チオフェン、カルバゾール、フラン、フルオレン、ナフタレン、アントラセン、又はそのいずれかの誘導体である。また、R1は第1の置換基、R2は第2の置換基R3は第3の置換基、R4は第4の置換基、R5は第5の置換基、R6は第6の置換基であり、各々、水素原子、アルキル基、アルコキシ基、カルボキシル基、シアノ基、フェニル基、ビフェニル基、シクロヘキシルフェニル基のうちのいずれかである。また、mとkは共重合比、nは重合比である。第4の実施の形態第3実施形態に示したポリマーとは異なる青色発光のポリマーについて説明する。青色発光の発光層を構成する共重合ポリマーとして、例えば、化学式31に示すような構造のものがある。化学式31に示したポリマーのスペクトルは、図7に示すようになり405nm、495nm、512nmにピークを有する発光波長帯となる。化学式31においてx:y:zは6:3:1である。化学式31に示すポリマーは次のようにして合成される。まず、塩化第一銅を10mg0.1mmol、TMEDAを12mg0.1mmol、THFを20mLの量で混合した反応溶液に酸素を通気し、これにより触媒溶液を形成する。その後に、25ジドデシルオキシpジエチニールベンゼン25didodecyloxypdiethynylbenzeneを297mg0.6mmol、4ドデシロキシmジエチニールベンゼンを93mg0.3mmol、135トリエチニールベンゼン135triethynylbenzeneを15mg0.1mmolを20mLのTHFに加え、さらにその溶液を先の触媒溶液に加えて酸素雰囲気下で2日間攪拌する。これにより、反応式32の反応が生じる。そして、反応溶液を500mLの2規定の塩酸メタノールに滴下し、これにより生じた沈殿物を回収する。さらに、沈殿物をクロロホルムに溶かし、不溶成分を除去した液を500mLのメタノールに滴下し、これにより生じた沈殿物を回収して黄色粉末を304g、収率75.4を得た。青色又はその近くの波長帯で発光する本実施形態に係る共重合ポリマーの一般式は、化学式33で示される。化学式33において、Ar3、Ar4は、それぞれアリーレン基2価の芳香環を示している。アリーレン基を構成する芳香環としては、ベンゼン、ピロール、チオフェン、カルバゾール、フラン、フルオレン、ナフタレン、アントラセン、または、それらいずれかの誘導体などがある。アリーレン基として、例えば、ビフェニル、ターフェニル、ペリレン、クマリン、ジフェニルアミン、トリフェニルアミン、フェナントレン、フェナントリジン、フェナントロリン、フェニルアゾベンゼン、ジフェニルアゾベンゼン、アントラキノン、アクリジノン、キナクリドン、スチルベンゼン、又は、それらのうちいずれかの誘導体がある。R11、R12、R13、R14は、それぞれ、水素原子、アルキル基、アルコキシ基、カルボキシル基、シアノ基、フェニル基、ビフェニル基、シクロヘキシルフェニル基その他の置換基である。また、R11、R12、R13、R14は、全てが異種であったり、それらのうちの幾つかが同じあったり、又は全てが同種であったりする。また、xとyとzは共重合比を示し、nは重合比を示している。付記1下部電極と、前記下部電極の上に形成され、化学式17で示されるポリマーの発光層と、前記発光層の上に形成される上部電極とを有する有機発光素子。但し、化学式17において、Ar1は第1のアリーレン基、Ar2は第2のアリーレン基を示し、R1は第1の置換基、R2は第2の置換基、R3は第3の置換基、R4は第4の置換基を示し、nは共重合比を示す。付記2前記第1又は第2のアリーレン基を構成する芳香環は、ベンゼン、ピロール、チオフェン、カルバゾール、フラン、フルオレン、ナフタレン、アントラセン、その誘導体のいずれかであることを特徴とする付記1に記載の有機発光素子。付記3前記第1のアリーレン基はパラフェニレン基であり、前記第2のアリーレン基はメタフェニレン基であることを特徴とする付記1に記載の有機発光素子。付記4前記第1、第2、第3、第4の置換基は、各々、水素原子、アルキル基、アルコキシ基、カルボキシル基、シアノ基、フェニル基、ビフェニル基、シクロヘキシルフェニル基のうちのいずれかであることを特徴とする付記1に記載の有機発光素子。付記5前記第1、第2、第3、第4の置換基は、全てが異種、それらのうちの幾つかが同種、又は全てが同種であることを特徴とする付記4に記載の有機発光素子。付記6前記化学式17において、前記R1と前記R2と前記Ar1はパラ体を構成し、前記R3と前記R4と前記Ar2はメタ体を構成することを特徴とする付記1に記載の有機発光素子。付記7前記ポリマーの前記第1のアリーレン基はパラフェニレン基であり、前記第2のアリーレン基はメタフェニレン基であって前記ポリマーが化学式13で示されることを特徴とする付記1に記載の有機発光素子。付記8前記nは0.66、又は、前記nは、n:1-n=2:1を満たす値であることを特徴とする付記7に記載の有機発光素子。付記9前記nは、0<n≦0.9であることを特徴とする付記1又は付記7に記載の有機発光素子。付記10前記上部電極又は前記下部電極の一方は、光透過性導電材料から形成されることを特徴とする付記1に記載の有機発光素子。付記11前記上部電極又は前記下部電極の他方は、アルカリ金属又はアルカリ土類金属またはそのような金属を含むことを特徴とする付記1に記載の有機発光素子。付記12化学式18で表される有機発光材料。但し、化学式18において、Ar2はアリーレン基を示し、R1は第1の置換基、R2は第2の置換基、R3は第3の置換基、R4は第4の置換基を示し、mとkは共重合比を示し、nは重合比を示す。付記13前記アリーレンを構成する芳香環はチオフェン、アントラセン、ピリジン、フェノール、アニリン、その誘導体のいずれかであり、前記第1、第2、第3、第4の置換基は、各々、水素原子、アルキル基、アルコキシ基、カルボキシル基、シアノ基、フェニル基、ビフェニル基、シクロヘキシルフェニル基のうちのいずれかであることを特徴とする付記12に記載の有機発光材料。付記14化学式25で表される有機発光材料。但し化学式25において、Arはアリーレン基を示し、R1とR2はそれぞれ置換基を示し、nは重合比を示す。付記15前記アリーレンを構成する芳香環はチオフェン、アントラセン、ピリジン、フェノール、アニリン、その誘導体のいずれかであり、前記置換基は、各々、水素原子、アルキル基、アルコキシ基、カルボキシル基、シアノ基、フェニル基、ビフェニル基、シクロヘキシルフェニル基のうちのいずれかであることを特徴とする付記14に記載の有機発光材料。付記16化学式30で表される有機発光材料。但し、化学式30において、Arはアリーレン基を示し、R1は第1の置換基、R2は第2の置換基R5は第1の置換基、R3は第3の置換基、R4は第4の置換基、R5は第5の置換基、R6は第6の置換基を示し、mとkは共重合比、nは重合比を示す。付記17前記アリーレン基を構成する芳香環は、ベンゼン、ピロール、チオフェン、カルバゾール、フラン、フルオレン、ナフタレン、アントラセン、その誘導体のいずれかであることを特徴とする付記16に記載の有機発光材料。付記18前記第1~第6の置換基は、各々、水素原子、アルキル基、アルコキシ基、カルボキシル基、シアノ基、フェニル基、ビフェニル基、シクロヘキシルフェニル基のうちのいずれかであることを特徴とする付記16に記載の有機発光材料。付記19化学式33で表される有機発光材料。但し、化学式33において、Ar3は第1のアリーレン基、Ar4は第2のアリーレン基を示し、R11は第1の置換基、R12は第2の置換基、R13は第3の置換基、R14は第4の置換基を示し、x、y、zは共重合比を示し、nは重合比を示す。付記20前記第1又は第2のアリーレン基を構成する芳香環は、ベンゼン、ピロール、チオフェン、カルバゾール、フラン、フルオレン、ナフタレン、アントラセン、その誘導体のいずれかであることを特徴とする付記19に記載の有機発光材料。付記21前記第1、第2、第3、第4の置換基は、各々、水素原子、アルキル基、アルコキシ基、カルボキシル基、シアノ基、フェニル基、ビフェニル基、シクロヘキシルフェニル基のうちのいずれかであることを特徴とする付記19に記載の有機発光材料。付記22付記12乃至付記21のいずれかの有機発光材料を上部電極と下部電極により挟むことを特徴とする有機発光素子。以上述べたように本発明によれば、上記した化学式17、18、25、30、33で示されるポリマーよりなる発光層を下部電極と上部電極の間に形成した。そのポリマーは、従来の発光層に用いられるポリマーに比べて、常温での結晶化しにくく、しかも、溶媒への溶解性が高い。従って、それらのポリマーを発光層に適用することにより、発光層の平坦化が容易となり、上部電極と下部電極とのショートが発生しにくくなって歩留まりが向上する。また、反応式16において、パラ体とメタ体の置換比がx:y=2:1となるように合成すると、特に強い発光の発光層が得られる。"